(57)【要約】      （修正有）【課題】銀層を形成した積層フィルムであって銀層の腐食が発生し難く、高い耐久性を有し、かつ、赤外線反射性能に優れ、遮熱性と断熱性を有する窓貼り用に好適な積層フィルムおよびそれが貼り付けられた窓を提供する。【解決手段】合成樹脂からなる基材の片面に、熱線反射層、ハードコート層を順に形成した積層フィルムであって、熱線反射層が金属層または、金属層と金属酸化物層および／または金属窒化物層からなり、金属層が銀を主成分とし、少なくとも金および／またはパラジウムを、金原子およびパラジウム原子の合計として２〜５質量％含む積層フィルム。【選択図】なし【特許請求の範囲】
【請求項１】
合成樹脂からなる基材の片面に、熱線反射層、ハードコート層を順に形成した積層フィルムであって、熱線反射層が金属層または、金属層と金属酸化物層および／または金属窒化物層とからなり、金属層が銀を主成分とし、少なくとも金および／またはパラジウムを、金原子およびパラジウム原子の合計として２〜５質量％含むことを特徴とする積層フィルム。
【請求項２】
金属層が銅を０．１〜２質量％含むことを特徴とする請求項１記載の積層フィルム。
【請求項３】
合成樹脂からなる基材と熱線反射層の間にアンダーコート層を形有することを特徴とする請求項１または２に記載の積層フィルム。
【請求項４】
ＪＩＳ  Ｋ５６００に準じたクロスカット法による密着性試験において、層間剥離が生じないことを特徴とする請求項１〜３記載の積層フィルム。
【請求項５】
請求項１〜４記載の積層フィルムの熱線反射層／ハードコート層形成面と反対面に粘着層を形成した窓貼り用フィルムであって、ハードコート層の面から測定した波長５．５〜５０μｍの遠赤外線反射率が８５％以上であり、かつ、日射熱侵入率が０．６以下であることを特徴とする窓貼り用フィルム。
【請求項６】
請求項１〜５いずれかに記載の窓貼り用フィルムがガラス板に貼り付けられた窓。
【発明の詳細な説明】
【技術分野】
【０００１】
本発明は、合成樹脂からなる基材に金属層を形成した積層フィルムに関し、優れた赤外線反射性能を有し、かつ、長期間使用した場合においても、高い耐久性を有する積層フィルムに関するものである。また、住宅・ビルなどの窓ガラスに貼合した場合に、室外からの日射熱の流入が抑制でき、かつ、室内の暖房熱の流出も抑制できる窓貼り用に好適な積層フィルムに関するものである。
【背景技術】
【０００２】
従来、住宅・ビルなどの開口部（例えば窓）に合成樹脂からなるフィルムに金属層を形成した積層フィルムが使用されている。当該積層フィルムは金属層の赤外線反射機能により、室外からの日射熱（例えば近赤外線）を反射することにより、室内への日射熱の流入を抑制し、夏場の冷房負荷低減に寄与する。
【０００３】
当該積層フィルムの金属層には、赤外線反射性能を有する金、銀、銅、アルミなどの金属が一般的に使用されており、中でも電気伝導度が最も高く、赤外線反射性能に優れる銀が好適に使用されている。
【０００４】
一方、銀は大気中の硫黄成分による硫化反応により腐食し易い性質を有している。銀を用いた積層フィルムを住宅・ビルなどの窓ガラスに貼合した場合、銀が露出しているフィルム端部から腐食が進行し、銀層に亀裂が生じるとともに、銀層とその上下の層との密着力が低下し、各層の間で剥離が生じることが問題となっている。
【０００５】
また、近年、省エネ意識の高まり受け、遮熱性（日射熱の流入を抑制し夏場の冷房負荷低減に寄与する性能）と断熱性（暖房熱の流出を抑制し冬場の暖房負荷低減に寄与する性能）を備え、年間を通じて省エネ効果が期待できる窓貼り用フィルムが必要とされている。しかし、上述した要求性能、つまり、銀層の赤外線反射機能により遮熱性と断熱性を備え、住宅・ビルなどの窓ガラスに貼合した場合に、銀層が腐食せず、充分な耐久性を有する積層フィルムがないのが実状である。
【０００６】
例えば、プラスチックフィルムからなる基材の片面にアンカー層を形成し、その上に銀蒸着層を形成し、更にその上に腐食防止層を形成した耐久性反射フィルムが提案されている（特許文献１参照）。本方法は、フィルム上にアンカー層を形成し下地と銀層の密着性を高めるとともに、銀層の上に腐食防止層としてハードコート層を形成し銀層の保護を狙ったものである。しかし、本方法は銀自体の耐腐食性に関しては何ら検討されていない。よって、銀が露出しているフィルム端部の腐食を抑制することができず、銀の腐食が進行することにより銀層に亀裂が生じ、それに伴い銀層とハードコート層の間に剥離が生じてしまう。また、本方法ではハードコート層の剥離防止のため、ハードコート層の上に粘着層を形成した構成も提案されている。本構成を採用し窓ガラスに貼合した場合、赤外線を反射する銀層の室内側に赤外線を吸収するフィルム、アンカー層が存在するため、暖房熱（例えば遠赤外線）を反射することができず断熱効果を得ることができないといった課題が生じる。
【０００７】
一方、銀層自体の組成に着目し、耐腐食性に優れる金、銅、アルミなどの金属を分散させた銀合金を使用した透明導電性熱線反射フィルムが提案されている（特許文献２参照）。しかし、本方法は、銀以外の金属種には言及しているものの、導電性と可視光線吸収率に着目し金属種を選定しているばかりか、具体的な配合比率についても何ら検討がされていないため、銀の腐食を抑制する効果については不明である。また、本方法に記載のフィルムも特許文献１記載のフィルムと同様の理由で断熱効果を得ることができない。
【先行技術文献】
【特許文献】
【０００８】
【特許文献１】特開２００２−１２２７１７号公報
【特許文献２】特開２００１−３１０４０７号公報
【発明の概要】
【発明が解決しようとする課題】
【０００９】
本発明は、かかる従来技術の背景に鑑み、銀層を形成した積層フィルムでありながら銀層の腐食が発生し難く、高い耐久性を有し、かつ、赤外線反射性能に優れ、遮熱性と断熱性を有する窓貼り用に好適な積層フィルムおよびそれが貼り付けられた窓を提供することを課題とする。
【課題を解決するための手段】
【００１０】
本発明は、かかる課題を解決するために、次のような手段を採用するものである。すなわち、本発明の積層フィルムは、合成樹脂からなる基材の片面に、熱線反射層、ハードコート層を順に形成した積層フィルムであって、熱線反射層が金属層または、金属層と金属酸化物層および／または金属窒化物層からなり、金属層が銀を主成分とし、少なくとも金および／またはパラジウムを、金原子およびパラジウム原子の合計として２〜５質量％含むことを特徴とするものである。
【００１１】
また、積層フィルムの熱線反射層／ハードコート層形成面と反対面に粘着層を形成した窓貼り用フィルムであって、ハードコート層の面から測定した波長
５．５〜５０μｍの遠赤外線反射率が８５％以上であり、かつ、日射熱侵入率が０．６以下であることを特徴とするものである。
【００１２】
さらに、上記いずれかの窓貼り用フィルムがガラス板に貼り付けられた窓である。
【発明の効果】
【００１３】
本発明によれば、銀層を形成した積層フィルムでありながら銀層の腐食が発生し難く高い耐久性を有し、かつ、赤外線反射性能に優れ、遮熱性と断熱性を有する窓貼り用に好適な積層フィルムを提供することができる。
【発明を実施するための形態】
【００１４】
本発明の積層フィルムは、合成樹脂からなる基材の片面に、熱線反射層、ハードコート層を順に形成した積層フィルムであって、熱線反射層が金属層または、金属層と金属酸化物層および／または金属窒化物層からなり、金属層が銀を主成分とし、金および／またはパラジウムを、金原子およびパラジウム原子の合計として２〜５質量％含むものである。
【００１５】
本発明で用いる基材は、透明性、耐候性に優れたフィルムであれば特に限定されることはないが、例えばポリエチレンテレフタレート、ポリカーボネート、アクリル、ナイロンなどが好ましく、金属膜を形成する際に必要となる耐熱性、コストなどを考慮するとポリエチレンテレフタレートがより好ましい。いずれのフィルムも易接着層を設けたり、コロナ処理、プラズマ処理、ケン化などの表面処理を施したものであっても良い。これら処理を施したフィルムに金属層（必要に応じて金属酸化物層／金属窒化物層）を有することにより、層間の密着性が向上し、銀層の腐食、亀裂の発生を抑制することができるため好ましいことである。本基材の厚みについては、特に制限はないが機械的強度、耐熱性、窓貼り用途に用いた場合の取り扱い性を考慮すると１０〜１５０μｍであることが好ましい。厚みが薄いと表面処理工程や金属層形成工程で熱収縮による皺が発生しやすくなる傾向がある。また、厚みが厚すぎると材料費が上がるばかりか、窓に施工する際の施工性に劣るため、防犯性能を付与するなど特別な場合を除いて好ましくない。
【００１６】
次に熱線反射層は、金属層、または金属層と金属酸化物層および／または金属窒化物層とからなる。金属を含有する金属層で赤外線反射機能を発現する。さらに、必須ではないが、金属酸化物層および／または金属窒化物層を併用することにより、可視光透過率を上昇させることができる。
【００１７】
本発明で用いる金属層については、赤外線反射性能に優れる銀を主成分とし、少なくとも金および／またはパラジウムを、金原子およびパラジウム原子の合計として２〜５質量％含むことが必須である。これら金属の含有量が２質量％を下回ると硫化による銀の腐食、亀裂を抑制する効果を発現することができない。また、５質量％を超えて添加しても、コストが上がるだけでコストアップに見合う改善効果を得ることができない。さらに、金、パラジウムは、銀と比較して可視光の吸収が大きく、添加量が上がるに従い積層フィルムとしての可視光透過性能が低下するため好ましくない。金とパラジウムの比率については、金のみ、あるいはパラジウムのみを添加しても良いし、２〜５質量％の範囲でこれらを併用しても良い。金属層は上述した比率で金、パラジウムを添加した銀合金１層でも良いし、金、パラジウムの比率が異なる銀合金を２層以上積層した多層構成としても良い。金属層の総厚みについては、特に制限はないが、必要とする赤外線反射性能と可視光透過性能を考慮し、５〜２０ｎｍの範囲で適宜選択することが好ましい。厚みが薄いと透明性に優れるが、赤外線反射性能が低下してしまう。逆に厚すぎると透明性が低下し、金属の使用量が増加し経済的にも好ましくない。
【００１８】
上述した金属層の金属組成は、ＩＣＰ発光、ＸＰＳ、ＸＲＦなど既知の分析方法を用いて定量することができる。例えば、ＩＣＰ発光分析を用いれば、金属層の上にハードコート層などの保護層を設けた場合においても、各金属の組成を正確に分析することができ好ましい。
【００１９】
本発明の熱線反射層には、上述した金属層の上に金属酸化物層および／または金属窒化物層を積層したり、金属層を金属酸化物層および／または金属窒化物層でサンドイッチした構成であっても良い。本構成を採用することで、銀を含む金属層とハードコート層、若しくは、銀を含む金属層と基材の界面反射を抑制することができ、可視光透過率を向上させることが可能となる。つまり、銀単体の屈折率が０．３以下と低く、他の層との間で界面反射がおこり、可視光透過性能が低下するのに対し、屈折率が１．５〜３程度の金属酸化物、金属窒化物を積層した構成とすることにより、可視光線の界面反射を低減することができるためである。これら物質としては、例えば、酸化チタン、酸化亜鉛、錫ドープ酸化インジウム（ＩＴＯ）などの金属酸化物、窒化ケイ素などの金属窒化物を挙げることができ、適宜選択して用いることができる。厚みについては、１０〜１００ｎｍであることが好ましく、さらに好ましくは３０〜６０ｎｍである。厚みが薄い場合、可視光透過性能の大幅な向上は見られない。逆に厚く積層しても可視光透過性能の更なる向上は得られないばかりか、経済的に劣り好ましくない。これら金属酸化物（あるいは金属窒化物）については、金属層とあわせて、真空蒸着法、スパッタリング法、イオンプレーティング法など公知の技術を用い形成することができる。
【００２０】
本発明では、基材であるフィルム上に形成した熱線反射層の上にハードコート層を形成することが必須である。ハードコート層としては樹脂が好ましい。樹脂としては、高透明で耐久性があるものが好ましい。例えば、アクリル系樹脂、ウレタン系樹脂、フッ素系樹脂、シリコン系樹脂などアンダーコート層と同様の樹脂を単独、または混合物として使用することができる。また、ハードコート層は樹脂の溶液を、グラビアコーティング法、リバースロールコーティング法、ロールコーティング法、ディップコーティング法などの方法で塗布し、乾燥する。ハードコート層は樹脂が架橋されていることが好ましい。紫外線、電子線などを照射し架橋させることができる。また樹脂の高分子の官能基を反応しうる架橋剤を添加して、化学反応により架橋させることができる。層の厚みについては、０．５〜３μｍであることが好ましく、０．５〜１μｍであることがより好ましい。ハードコート層の厚みが薄いと、熱線反射層を均一に被覆することができず、被覆されていない部位から銀層が腐食してしまう。逆に厚い場合、ハードコート層の赤外線吸収量が増加し、赤外線反射率が低下する傾向にある。
【００２１】
また、上述した金属層には銅を０．1〜２．０質量％含むことが好ましい。銅は耐腐食性に優れていることに加え、銅を添加することにより、例えばスパッタリング法を用いて製膜した場合にヒロック（半球状の突起物）が膜表面に生成することを抑制でき、膜質の向上を図ることができる。０．1質量％を下回ると本効果を得ることができないし、２．０質量％を超えて添加した場合、銀の含有量が低下し、赤外線反射性能が低下してしまう。
【００２２】
次に基材と熱線反射層との間にアンダーコート層を形成しても良い。アンダーコート層を形成することにより、層間の密着性が向上し、銀層の腐食、亀裂の発生をより抑制することができるため好ましいことである。アンダーコート層を形成する樹脂は、高透明で耐久性があるものであれば特に限定されることはない。例えば、アクリル系樹脂、ウレタン系樹脂、フッ素系樹脂、シリコン系樹脂などを単独、または混合物として使用することができる。これらアンダーコート層は、樹脂または樹脂組成物の溶液を、グラビアコーティング法、リバースロールコーティング法、ロールコーティング法、ディップコーティング法などの公知の技術で塗布し、乾燥した後、必要に応じて紫外線、電子線などを照射し硬化させることにより形成することができる。アンダーコート層の厚みについては、０．５〜５μｍであることが好ましく、１〜３μｍであることがより好ましい。アンダーコート層の厚みが薄いと、基材表面を均一に被覆することができないばかりか、耐腐食性を向上させる効果が十分に得られない傾向がある。逆に、過度に厚く形成しても、更なる耐擦過性向上は見られない。
【００２３】
本発明の積層フィルムは、ＪＩＳ  Ｋ５６００に準じたクロスカット法による密着性試験において、層間剥離が生じないことが好ましい。なお、クロスカット法とは積層フィルムの表面（ハードコート層面）にカッターナイフで碁盤の目状に切りかきを入れ、その上に粘着テープを貼り付けた後、引き剥がすことによって各層の密着力を測定する試験である（詳細は後述する）。つまり、粘着テープの粘着力が各層間の密着力を超えた場合に剥離が生じることとなり、この場合、密着力が劣っているが故に各層の間から空気中の水分などが侵入し、銀層の腐食が生じ易くなるとともに、ハードコート層に亀裂が生じ易くなる。
【００２４】
本発明の積層フィルムは、熱線反射層とハードコート層とを形成した面の反対面に粘着層を形成し、窓貼り用途に好適に使用することができる。その際、ハードコート層の面から測定した波長５．５〜５０μｍの遠赤外線反射率が８５％以上であり、かつ、日射熱侵入率が０．６以下であることが好ましい。ハードコート層は、窓貼り用途に使用した場合に室内側の最表面に位置する層であり、当該層側から測定した遠赤外線反射率は暖房熱の反射率を示す。遠赤外線反射率が８５％以上を満足することにより、住宅の省エネ指標「次世代省エネ基準」で規定される熱貫流率４．０Ｗ／m2・Ｋを満足することが可能となる。
【００２５】
また、日射熱侵入率が０．６以下を満足することより、室外から室内への日射の侵入を抑制することが可能なる。熱貫流率、日射熱侵入率が上述した値を満足することにより、夏場・冬場と問わず年間を通じて省エネ性能を発現でき、窓貼り用途に好適な積層フィルムを得ることができる。
【実施例】
【００２６】
以下に本発明について、実施例を用いてさらに具体的に説明する。実施例中に示す特性値の測定に供する評価用試験体の作製方法ならびに特性値の測定・算出方法は次のとおりである。
【００２７】
Ａ．評価用試験体の作製
（１）積層フィルムを５０ｍｍ角にカットする。
（２）前記（１）項でカットしたフィルムのハードコート層を形成した面と反対面の相対する２辺に約７．５ｍｍ幅の両面テープ（ＰＲＯＳＥＬＦ（登録商標）  Ｎｏ．５３９Ｒ：株式会社ニトムズ製）を接着する。なお、粘着層を形成した積層フィルムについては、本操作は省略する。
（３）前記（２）項で作製したフィルムを５０ｍｍ角フロートガラス（３ｍｍ厚み）に貼合し評価用試験体とする。なお、粘着層を形成した積層フィルムについては、粘着層を介してフロートガラスに貼合する。
【００２８】
Ｂ．遠赤外線反射率
（１）規格：ＪＩＳ  Ｒ３１０６：１９９８に準拠
（２）測定方法：
i)分光測光器「ＩＲ Ｐｒｅｓｔｉｇｅ−２１（株式会社島津製作所製）」、正反射測定ユニット「ＳＲＭ−８０００Ａ（株式会社島津製作所製）」を用い、評価用試験体の波長５〜２５μｍの分光反射率を測定する。なお、標準板にはＡｌ蒸着鏡を用いる。
ii)前記分光反射率からＪＩＳ本文付表３に記載の番号λ１（波長５．５μｍ）〜λ３０（波長５０μｍ）の選定波長における分光反射率を抽出する。なお、λ２５（波長２５．２μｍ）〜λ３０（波長５０μｍ）の反射率はλ２４（波長２３．３μｍ）の値を用いる。
iii)抽出した分光反射率にそれぞれＪＩＳ本文付表３に記載のＡｌ蒸着鏡の標準反射率を乗じ、λ１〜λ３０の選定波長における評価試験体の反射率とする。iv)前記反射率の平均値を遠赤外線反射率とする。
（３）測定条件：波長範囲「５〜２５μｍ」アボダイス係数「Ｈａｐｐ−Ｇｅｎｚｅｌ」、積算回数「１０回」、分解能「４．０ｃｍ−１」。
【００２９】
Ｃ．耐腐食性
（１）測定方法：
i)試験体を６０℃×９０％環境下の恒温恒湿層内に静置する。
ii)２５時間ごとに試験体を取り出し、目視にて外観を観察し腐食（灰色に変色している部位）ならびに銀層・ハードコート層の亀裂有無を確認する。本試験を１００時間まで継続する。
（２）判定基準：「○」：腐食・亀裂無し、「×」腐食・亀裂有り    。
【００３０】
Ｄ．クロスカット法（密着性）
（１）規格：ＪＩＳ  Ｋ５６００−５−６：１９９６に準拠
（２）測定方法：
i)カッターナイフを用い、試験体表面にタテ方向６本、ヨコ方向６本の切りかきを１ｍｍ間隔で入れる（１ｍｍ角の正方形のマス目が２５個形成される）。
ii)Ｎｏ．３１粘着テープ（日東電工（株）製）を試験体表面の切りかき部に貼り付け、指で擦り圧着させる。
iii)  ii)で貼り付けたテープの一端を６０°方向に、約０．５〜１秒の時間をかけて引き剥がす。
（３）判定基準：「○」：２５個全てのマス目で剥離無し、「×」：１／２５個以上のマス目で剥離有り・
Ｅ．日射熱侵入率
（１）規格：ＪＩＳ  Ａ５７５９：２００８に準拠
（２）測定方法：
i)分光測光器「ＵＶ−３１５０（株式会社島津製作所製）」を用い、評価用試験体の波長３００〜２５００ｎｍの分光透過率、分光反射率を５ｎｍ間隔で測定する。
ii)  i項で測定した分光透過率にＪＩＳ本文付表１３記載の重価係数を乗じて加重平均し日射透過率を算出する。i項で測定した分光反射率にＡｌ蒸着鏡の標準反射率を乗じて加重平均し日射反射率を算出する。
iii)前記日射透過率、日射反射率から、日射熱侵入率を算出する。
Ｆ．可視光透過率
（１）規格：ＪＩＳ  Ｒ３１０６−１９９８に準拠
（２）測定方法：
i)分光測光器「ＵＶ−３１５０（株式会社島津製作所製）」を用い、評価用試験体の波長４００〜７８０ｎｍの分光透過率を１０ｎｍ間隔で測定する。ii)前記透過率にＪＩＳ本文付表１に記載の重価係数を乗じた後、平均値を算出し可視光透過率（％）とした。
（３）測定条件：波長範囲「４００〜７８０ｎｍ」、スキャンスピード「高速」、
分解能力「１０ｎｍ」      。
【００３１】
［実施例１］５０μｍ厚のＰＥＴフィルムの片面に、アクリル系ハードコート剤「オプスター（登録商標。（以下同じ。））Ｚ７５３５（ＪＳＲ（株）製）」を塗布し、乾燥した後にＵＶ照射し、厚さ３μｍ厚のアンダーコート層を形成した。さらに、当該アンダーコート層上をプラズマ処理し、積層フィルムの基材とした。次に、当該基材のアンダーコート層上に銀中に金を２質量％含有するスパッタリングターゲット材を用いて厚さ１５ｎｍの熱線反射層を形成した。さらに、当該熱線反射層上にアクリル系樹脂「オプスターＺ７５３５（ＪＳＲ（株）製）」を塗布し、乾燥した後にＵＶ照射し、厚さ０．８μｍのハードコート層を形成し積層フィルムを得た。
【００３２】
［実施例２］銀中に金を５質量％含有するスパッタリングターゲット材を用いて熱線反射層を形成したことを除き実施例１と同様の方法で積層フィルムを得た。
【００３３】
［実施例３］銀中に金を２質量％、銅を０．２質量％含有するスパッタリングターゲット材を用いて熱線反射層を形成したことを除き実施例１と同様の方法で積層フィルムを得た。
【００３４】
［実施例４］銀中に金を３質量％、銅を０．２質量％含有するスパッタリングターゲット材を用いて熱線反射層を形成したことを除き実施例１と同様の方法で積層フィルムを得た。
【００３５】
［実施例５］銀中に金を４質量％、銅を０．２質量％含有するスパッタリングターゲット材を用いて熱線反射層を形成したことを除き実施例１と同様の方法で積層フィルムを得た。
【００３６】
［実施例６］銀中に金を５質量％、銅を０．２質量％含有するスパッタリングターゲット材を用いて熱線反射層を形成したことを除き実施例１と同様の方法で積層フィルムを得た。
【００３７】
［実施例７］銀中にパラジウムを２質量％、銅を０．２質量％含有するスパッタリングターゲット材を用いて熱線反射層を形成したことを除き実施例１と同様の方法で積層フィルムを得た。
【００３８】
［実施例８］銀中にパラジウムを３質量％、銅を０．２質量％含有するスパッタリングターゲット材を用いて熱線反射層を形成したことを除き実施例１と同様の方法で積層フィルムを得た。
【００３９】
［実施例９］銀中にパラジウムを４質量％、銅を０．２質量％含有するスパッタリングターゲット材を用いて熱線反射層を形成したことを除き実施例１と同様の方法で積層フィルムを得た。
【００４０】
［実施例１０］実施例１と同様に基材を作製した後、当該基材のアンダーコート層上に金属酸化物膜としてＩＴＯ（５０ｎｍ）を形成し、その上に（実施例４と同様のスパッタリングターゲットを使用した金属膜を形成し、更にその上にＩＴＯ（５０ｎｍ）を形成し熱線反射層を形成した。さらに、実施例１と同様の方法でハードコート層を形成し積層フィルムを得た。
【００４１】
［比較例１］銀中に金を１質量％、銅を０．２質量％含有するスパッタリングターゲット材を用いて熱線反射層を形成したことを除き実施例１と同様の方法で積層フィルムを得た。
【００４２】
［比較例２］銀中に金を１．５質量％、銅を０．２質量％含有するスパッタリングターゲット材を用いて熱線反射層を形成したことを除き実施例１と同様の方法で積層フィルムを得た。
【００４３】
［比較例３］銀中にパラジウムを１質量％、銅を０．２質量％含有するスパッタリングターゲット材を用いて熱線反射層を形成したことを除き実施例１と同様の方法で積層フィルムを得た。
【００４４】
実施例１〜１０および比較例１〜３の各試験体について、上述した測定方法を用い、耐腐食性、密着性、遠赤外線反射率、日射熱取得率、可視光透過率を測定した結果を表１および表２に示す。
【００４５】
銀中の金含有率を２．５質量％とした実施例１および２、銀中の金含有率を２、３、４、５質量％、銅の含有率を０．２質量％とした実施例３〜６、銀中のパラジウム含有率を２、３、４質量％、銅の含有率を０．２質量％とした実施例７、８、銀中の金含有率を３質量％、銅を０．２質量％とし、かつ銀層をＩＴＯ層でサンドイッチした実施例１０は、いずれも耐腐食性試験１００時間後に銀の腐食および銀層の亀裂は発生しておらず、判定は「○」であった。また、クロスカット法による密着性試験においても、各層間に剥離は発生せず判定は「○」であった。さらに、全ての試験体で遠赤外線反射率は８５％以上であり、かつ日射熱取得率は０．６以下であった。
【００４６】
一方、銀中の金含有率を１、１．５質量％、銅の含有率を０．２質量％とした比較例１、２、銀中のパラジウム含有率を１．０質量％、銅の含有率を０．２質量％とした比較例３は、いずれも耐腐食性試験１００時間後に銀の腐食および銀層の亀裂が生じており、判定は「×」であった。
【００４７】
上述した結果から、銀中に金または／およびパラジウムを２〜５質量％添加することにより、銀の腐食が発生し難く耐久性に優れ、かつ、銀層の赤外線反射性能により、住宅・ビル等の窓ガラスに貼合した場合に遮熱性と断熱性を有する窓貼り用に好適な積層フィルムを得ることができた。
【００４８】
【表１】
2013141753.tif 000002
【００４９】
【表２】
2013141753.tif 000003
【産業上の利用可能性】
【００５０】
本発明の積層フィルムは、銀層を形成した積層フィルムでありながら銀層の腐食が発生し難く高い耐久性を有し、かつ、赤外線反射性能に優れているので、住宅・ビル等の窓ガラスに好適に使用できる。